(57)【特許請求の範囲】
【請求項１】
一対の樹脂基板間に液晶層を有する光反射パネルを複数積層して構成され、
前記液晶層がコレステリック液晶を含み、少なくとも反射波長域が隣り合う液晶層ごとに液晶の螺旋ねじれ方向が異なり、
前記樹脂基板のうち、少なくとも積層後に積層方向の両端面となる樹脂基板以外のすべてが、ポリエーテルスルホンにより構成され、前記両端面となる樹脂基板が、ポリエチレンテレフタレートにより構成されることを特徴とする反射型液晶表示媒体。
【請求項２】
一対の樹脂基板間に液晶層を有する光反射パネルを複数積層して構成され、
前記液晶層がコレステリック液晶を含み、全ての液晶の螺旋ねじれ方向が同一であり、
前記樹脂基板のうち、少なくとも積層後に積層方向の両端面となる樹脂基板以外のすべてが、ポリエーテルスルホンにより構成され、前記両端面となる樹脂基板が、ポリエチレンテレフタレートにより構成され、前記複数の光反射パネルの間に、位相補償層を設けたことを特徴とする反射型液晶表示媒体。
【発明の詳細な説明】
【技術分野】
【０００１】
本発明は、反射型液晶表示媒体に関する。
【背景技術】
【０００２】
コレステリック液晶は、棒状分子からなる螺旋構造を有し、螺旋ピッチが光学波長オーダーの場合には特定波長付近の可視光を選択的に反射する。この現象は、コレステリック液晶の選択反射として知られている。選択反射の反射率は、電気、磁気、光、熱、応力などにより螺旋軸の方向を制御し、または螺旋構造そのものを破壊／生成することによって、変化させることができる。これによって反射光をオンオフ制御するのが、コレステリック液晶を用いた反射型液晶表示媒体である。
【０００３】
コレステリック液晶を用いた反射型液晶表示媒体は、外光を照明として利用して表示を行う表示素子であるので、照明用の電力を必要とせず、低消費電力である。しかも、無電源で表示を保持できるメモリ性を有すること、そのため駆動に薄膜トランジスタなどの高価なアクティブマトリクス基板を必要としないこと、樹脂基板などのフレキシブル基板を利用できること、偏光板を用いないことから反射率が比較的高く鮮明な表示が可能であること、などの特長を有する。
【０００４】
この場合、例えば単色の光を選択反射するコレステリック液晶層を用いてモノクロ表示を行うことができるが、光の３原色である青色光、緑色光、赤色光を選択反射する３つのコレステリック液晶層を積層すれば、多色表示の反射型液晶表示媒体を得ることもできる。この反射型液晶表示媒体では、青色光、緑色光、赤色光を選択反射する各々のコレステリック液晶層のうちの１つを反射状態にし、他の２つを無色状態にすることによって、青色、緑色または赤色の表示が得られる。また、青色光、緑色光、赤色光を選択反射する各々のコレステリック液晶層のうちの２つを反射状態にし、他の１つを無色状態にすることによって、シアン、マゼンタまたは黄色の表示が得られる。さらに、青色光、緑色光、赤色光を選択反射する各々のコレステリック液晶層のすべてを反射状態にすることによって、白色表示が得られ、逆にすべてを無色状態にすれば、観察側と反対側の光吸収層によって、黒色表示が得られる。
【０００５】
しかし、上記コレステリック液晶層を用いた反射型表示装置では、コレステリック液晶の選択反射を用いるため円偏光の片側しか利用できず、反射強度は最大でも５０％を超えないため表示品質が悪く利用分野が限られていた。
これに対し、モノクロ表示ではカイラリティーの異なる２層のコレステリック液晶分散膜を積層し反射率が改善できることが示されている（例えば、特許文献１参照）。
【０００６】
また、前記コレステリック液晶層を複数積層した反射型カラー液晶表示装置においても白の反射強度には問題があったが、選択反射波長域の隣り合う層の液晶のカイラリティーを逆とすることにより、選択反射波長域の重なる領域で隣の選択反射の影響を受けなくなるため、各層の反射率が有効に利用され、白の反射率が大幅に改善するとされている（例えば、特許文献２参照）。
さらに、各色の液晶層の色純度の改善と、視野角による色ずれを防ぐ目的で、反射色よりも短波長域の光を吸収するフィルターを各色層の観察者側に挿入することが開示されている（例えば、特許文献３〜６参照）。
【特許文献１】特許第３２０９２５４号明細書
【特許文献２】特許第３７００７５６号明細書
【特許文献３】特許第３５９９０８９号明細書
【特許文献４】特許第３４８０４２８号明細書
【特許文献５】特許第３４９３４５４号明細書
【特許文献６】特許第３７１６９３５号明細書
【発明の開示】
【発明が解決しようとする課題】
【０００７】
本発明の目的は、液晶層にコレステリック液晶を用い、基板を樹脂基板とした場合でも、良好な反射特性を有する反射型液晶表示媒体を提供することである。
【課題を解決するための手段】
【０００８】
上記課題は、以下の本発明により達成される。
すなわち本発明の請求項１に係る発明は、一対の樹脂基板間に液晶層を有する光反射パネルを複数積層して構成され、
前記液晶層がコレステリック液晶を含み、少なくとも反射波長域が隣り合う液晶層ごとに液晶の螺旋ねじれ方向が異なり、
前記樹脂基板のうち、少なくとも積層後に積層方向の両端面となる樹脂基板以外のすべてが、ポリエーテルスルホンにより構成され、前記両端面となる樹脂基板が、ポリエチレンテレフタレートにより構成されることを特徴とする反射型液晶表示媒体である。
【００１０】
請求項２に係る発明は、一対の樹脂基板間に液晶層を有する光反射パネルを複数積層して構成され、
前記液晶層がコレステリック液晶を含み、全ての液晶の螺旋ねじれ方向が同一であり、
前記樹脂基板のうち、少なくとも積層後に積層方向の両端面となる樹脂基板以外のすべてが、ポリエーテルスルホンにより構成され、前記両端面となる樹脂基板が、ポリエチレンテレフタレートにより構成され、前記複数の光反射パネルの間に、位相補償層を設けたことを特徴とする反射型液晶表示媒体である。
【発明の効果】
【００１１】
本発明の請求項１に係る発明によれば、液晶層にコレステリック液晶を用い、基板を樹脂基板とした場合でも、良好な反射特性を有する反射型液晶表示媒体を提供することができる。
請求項１に係る発明によれば、さらに耐熱性、耐久性に優れ、高解像度の反射型液晶表示媒体を提供することができる。
請求項２に係る発明によれば、逆のカイラリティーの液晶を積層することなく、反射特性に優れた反射型液晶表示媒体を提供することができる。
【発明を実施するための最良の形態】
【００１２】
以下、本発明を詳細に説明する。
本発明の反射型液晶表示媒体は、一対の樹脂基板間に液晶層を有する光反射パネルを複数積層して構成され、前記液晶層がコレステリック液晶を含み、少なくとも反射波長域が隣り合う液晶層ごとに液晶の螺旋ねじれ方向が異なり、前記樹脂基板のうち、少なくとも積層方向の端面となる樹脂基板以外のすべてが、ポリエーテルスルホン、ポリカーボネート、ポリ塩化ビニル、ポリ塩化ビニリデン及びポリ環状オレフィンから選択される１種以上により構成されることを特徴とする。
但し、本発明においては、少なくとも積層後に積層方向の両端面となる樹脂基板以外のすべてに、ポリエーテルスルホンにより構成される樹脂基板を適用し、両端面となる樹脂基板には、ポリエチレンテレフタレートにより構成される樹脂基板を適用する。
【００１３】
コレステリック液晶の選択反射は、螺旋構造に起因して生じるため、螺旋の捩じれ方向に依存した顕著な円偏光２色性を示す。すなわち、左捩じれのコレステリック液晶は、左円偏光を反射し、右円偏光を透過する。逆に、右捩じれのコレステリック液晶は、右円偏光を反射し、左円偏光を透過する。このため、前記コレステリック液晶を液晶層に用いた反射型液晶表示媒体では、太陽光、白熱灯、蛍光灯などの一般的な無偏光の照明下で、最大でも５０％の反射率しか得られず、反射率が不十分であるという問題がある。
特に、例えば前記青色光、緑色光、赤色光をそれぞれ選択反射する複数の液晶層を積層して多色表示を行う場合には、彩度や明度が不足して、色鮮やかな明るい表示を得ることができないという問題がある。
【００１４】
上記に対しては、前記のように積層する液晶層について、反射波長域が隣り合う液晶層ごとに液晶の螺旋ねじれ方向を逆にすることにより反射率を向上させることができるが、例えば前記各色の液晶層を有する光反射パネルの基板として樹脂基板を用いた場合、これらを積層した表示媒体において充分に白色度（反射率）が向上しない場合があった。
この原因は明らかでないが、一般に樹脂は複屈折性を有するため積層されたコレステリック液晶間の樹脂基板の複屈折により、透過光の偏光状態に何らかの変化が生じていることが考えられる。
【００１５】
さらに本発明者等が検討した結果、樹脂基板を構成する材質により反射率の低下が大きいものとあまり低下しないものとがあり、また、反射率の低下が大きい材質からなる樹脂基板の場合でも、該樹脂基板を配置する位置によっては反射率に影響を及ぼさないことがわかった。
すなわち、まず樹脂の材質に関しては、樹脂基板として汎用的に用いられるポリエチレンテレフタレート（以下、「ＰＥＴ」を称する場合がある）に比べて、ポリエーテルスルホン（以下、「ＰＥＳ」と称する場合がある）、ポリカーボネート（以下、「ＰＣ」と称する場合がある）、環状ポリオレフィン（以下、「ＣＯＰ」と称する場合がある）、ポリ塩化ビニル（以下、「ＰＶＣ」と称する場合がある）及びポリ塩化ビニリデン（以下、「ＰＶＤＣ」と称する場合がある）のいずれもが反射率低下に対して効果があることがわかった（以下、ＰＥＳ、ＰＣ、ＣＯＰ、ＰＶＣ、ＰＶＤＣで構成される樹脂基板をまとめて「特定樹脂基板」と称する場合がある）。
【００１６】
一方、前記樹脂基板を配置する位置に関しては、少なくとも積層後に積層方向の両端面となる樹脂基板以外のすべてが、前記反射率低下に対して効果がある樹脂で構成されている必要があることがわかった。
すなわち、後述するように比較的反射率低下が大きいＰＥＴで構成される樹脂基板（ＰＥＴ樹脂基板）の場合でも、光反射パネルを積層した後の表示媒体の積層方向における最表面、最裏面となる位置に該ＰＥＴ樹脂基板を配置した場合には、それ以外の内部のすべての樹脂基板を前記特定樹脂基板とすれば、反射率には影響がなくほとんど問題とならない。逆に、前記最表面、最裏面以外の内部の樹脂基板のうちの１つでもＰＥＴ樹脂基板とした場合には、実用上問題となり得る反射率低下が起こってしまう。
【００１７】
換言すれば、積層構成された表示媒体における液晶層を１層でも通過した光が入射する位置には、前記特定樹脂基板を配置する必要がありＰＥＴ樹脂基板を配置してはならない。一方、まだ液晶層を通過していない外部光が入射する基板としては、ＰＥＴ樹脂基板を用いることができる。勿論、少なくとも両端面以外の樹脂基板が特定樹脂基板であればよく、最表面、最裏面の樹脂基板が特定樹脂基板であってもよい。
【００１８】
以上のことから、本発明に不適であるＰＥＴ樹脂基板では、無偏光等に対しては問題ないが、円偏光に対して偏光状態を変化させてしまい、前記異なるカイラリティーの液晶を積層した効果が充分発揮できなくなっていることが考えられる。
したがって本発明に用いられる特定樹脂基板としては、詳細は明らかでないが、一般的な無偏光やコヒーレントな光に対してではなく、液晶層等を通過した円偏光に対してその光特性を変化させずに透過させるものであることが望ましいと考えられる。より具体的には、透過する円偏光をほとんど回転させずに透過させることが可能な特性を有している樹脂基板であることが好適であると予想される。
【００１９】
なお、本発明における前記「少なくとも反射波長域の隣り合う液晶層ごとに液晶の螺旋ねじれ方向が異なり」に関しては、積層される複数の液晶層の反射波長域が異なっている場合に少なくとも上記条件を満たす必要があることを意味し、反射波長域が同じ２つの液晶層を積層する場合にも両者の螺旋ねじれ方向が異なっている必要がある。
【００２０】
本発明の実施形態を図面を用いて説明する。
（第１の実施形態）
図１は、第１の実施形態に係る反射型液晶表示媒体の模式断面図である。本実施形態の反射型液晶表示媒体は、青色、黄色、緑色、赤色の４つの光を各々選択反射する液晶層を有する光反射パネルを積層したフルカラー表示用の反射型液晶表示媒体であり、図１（Ａ）、（Ｂ）は、青色光及び赤色光を反射する液晶層間に黄色光及び緑色光を反射する液晶層を積層順を変えて構成したものである。
【００２１】
図１（Ａ）に示す反射型液晶表示媒体では、図の矢印で示す観察側から順に、青色光反射パネル４０、緑色光反射パネル６０および赤色光反射パネル７０を積層し、青色光反射パネル４０と緑色光反射パネル６０との間に黄色光反射パネル５０を設けた構成となっている。
また、赤色光反射パネル７０の裏面（図面下側）には黒色の遮光層３５を、観察側には赤色フィルター３２を形成するとともに、黄色光反射パネル５０の観察側には黄色フィルター３１を形成している。
【００２２】
なお、前記青色光、緑色光、黄色光、赤色光とは、それぞれ４００〜５００ｎｍ，５００〜６００ｎｍ，５５０〜６５０ｎｍ，６００〜７００ｎｍの波長域にピークを有する色光を意味する。ただし、上記において各色のピーク波長の位置は必ず前記の順となっており、またこれらのピーク波長が重なることはない。
また、図において、符号１１〜１８は透明の樹脂基板であり、各樹脂基板の液晶層側に設けられた（各液晶層の両面に配置される）電極は省略している。この点は以下の他の実施形態でも同様である。
【００２３】
青色光反射パネル４０は、それぞれ透明電極を形成した２枚の樹脂基板１１，１２間に、青色光を選択反射する右ねじれのコレステリック液晶からなる液晶層２１（ＬＢ）を形成したものであり、緑色光反射パネル６０は、それぞれ透明電極を形成した２枚の樹脂基板１５，１６間に、緑色光を選択反射する左ねじれのコレステリック液晶からなる液晶層２３（ＬＧ）を形成したものであり、赤色光反射パネル７０は、それぞれ透明電極を形成した２枚の樹脂基板１７，１８間に、赤色光を選択反射する左ねじれのコレステリック液晶からなる液晶層２４（ＬＲ）を形成したものである。
そして、青色光反射パネル４０と緑色光反射パネル６０との間に配置された黄色光反射パネル５０は、それぞれ透明電極を形成した２枚の樹脂基板１３，１４間に、黄色光を選択反射する右ねじれのコレステリック液晶からなる液晶層２２（ＬＹ）を形成したものである。
【００２４】
上記反射型液晶表示媒体では、青色、緑色または赤色の表示時には、青色光、緑色光または赤色光を各々反射する液晶層２１，２３または２４のみを反射状態にし、シアン表示時には、青色光および緑色光を反射する液晶層２１および２３を反射状態にし、マゼンタ表示時には、青色光および赤色光を反射する液晶層２１および２４を反射状態にする。黄色表示時には、（１）黄色光を反射する液晶層２２のみを、または（２）緑色光および赤色光を反射する液晶層２３および２４を、あるいは（３）黄色光、緑色光および赤色光を反射する液晶層２２，２３および２４を、反射状態にするが、高反射率を得る上では（３）が望ましい。
【００２５】
さらに、白色表示時には、青色光、黄色光、緑色光、赤色光を反射する液晶層２１，２２，２３，２４のすべてを反射状態にする。また、該すべての液晶層を無色状態にすれば、遮光層３５によって、黒色表示が得られる。
【００２６】
この場合、観察側と反対側（図面下側）の液晶層ほど大きな光損失を受けるため、青色光、黄色光、緑色光、赤色光を各々反射する液晶層２１，２２，２３，２４の反射スペクトル（分光反射率）は、図３に青色１０１、黄色１０４、緑色１０２、赤色１０３の各反射スペクトルとして示すように、液晶層２１，２２，２３，２４の順に反射率が低くなる。
【００２７】
そして、白色表示時には、液晶層２１，２２，２３，２４のすべてが反射状態にされるので、白色表示時の反射スペクトルは、図３の１０５として示すように、液晶層２１，２２，２３，２４の反射スペクトルが合成された、約４７０〜６３０ｎｍにかけてほぼ平坦な反射スペクトルとなる。この場合、前記のように青色１０１、緑色１０２、赤色１０３の順に反射率が低くなるため、全体として緑色から赤色にかけての波長域での反射率が低下する分を、黄色光を反射する液晶層２２に基づく反射スペクトル１０４によって補っている。
【００２８】
一方、図１（Ｂ）に示した反射型液晶表示媒体では、図の矢印で示す観察側から順に、青色光反射パネル４０、緑色光反射パネル６０および赤色光反射パネル７０を積層し、緑色光反射パネル６０と赤色光反射パネル７０との間に黄色光反射パネル５０を設けた構成となっている。
また、赤色光反射パネル７０の裏面には黒色の遮光層３５を、観察側には赤色フィルター３２を形成するとともに、緑色光反射パネル６０の観察側には黄色フィルター３１を形成している。
【００２９】
図１（Ｂ）に示す反射型液晶表示媒体においても、前記選択反射の波長域が隣り合う色光ごとに逆向きの旋光を利用することとなるようにする。具体的にこの構成では、青色光反射パネル４０の液晶層２１（ＬＢ）は右ねじれ、緑色光反射パネル６０の液晶層２３（ＬＧ）は左ねじれ、黄色光反射パネル５０の液晶層２２（ＬＹ）は右ねじれ、赤色光反射パネル７０の液晶層２４（ＬＲ）は左ねじれの、コレステリック液晶からなるものとする。
【００３０】
上記反射型液晶表示媒体では、青色光を反射する液晶層２１と緑色光を反射する液晶層２３、緑色光を反射する液晶層２３と黄色光を反射する液晶層２２、および黄色光を反射する液晶層２２と赤色光を反射する液晶層２４の、コレステリック液晶の螺旋ねじれ方向が異なるので、青色と緑色、緑色と黄色、および黄色と赤色の、反射スペクトルが重なる波長帯域で反射率が高くなって、シアン、黄色および白色の表示時、特に黄色および白色の表示時の彩度または明度が向上する。また、赤色およびマゼンタの表示時に、赤色光を反射する液晶層２４から反射される不要な短波長成分が赤色フィルター３２によってカットされるので、赤色およびマゼンタの彩度が向上する。
【００３１】
これに加えて、この反射型液晶表示媒体においても、黄色光を反射する液晶層２２の反射ピーク波長を、図１（Ａ）に示す反射型液晶表示媒体と同様に、緑色光を反射する液晶層２３の反射ピーク波長、赤色光を反射する液晶層２４の反射ピーク波長を考慮して設定されるので、白色表示時に白色バランスに優れ良好な白反射率を有する白色表示とすることができる。
【００３２】
なお、このようにして黄色光を反射する液晶層２２が設定された本実施形態の反射型液晶表示媒体においては、白色表示時の彩度を１０〜３０の範囲とすることが望ましく、１３〜２４の範囲とすることがより好適である。また明度を５０〜７５の範囲とすることが望ましく、５５〜７０の範囲とすることがより好適である。
なお、上記彩度および明度は、Ｌ＊ａ＊ｂ＊色度座標における明度Ｌ＊および彩度ｃ＊（＝√（ａ＊２＋ｂ＊２））であり、ミノルタ社製分光光度計ＣＭ２００２を用いて測定することができる。
【００３３】
本実施形態において、液晶層２１〜２４の螺旋ねじれ方向は、前記選択反射の波長域が隣り合う色の光ごとに逆向きの旋光を利用することとなるようにする。すなわち、低波長側から、青色光を反射する液晶層２１及びと緑色光を反射する液晶層２３、該緑色光を反射する液晶層２３及び黄色光を反射する液晶層２２、該黄色光を反射する液晶層２２及び赤色光を反射する液晶層２４を、各々逆の螺旋ねじれ方向とする。
【００３４】
これは、前記のようにコレステリック液晶が、螺旋ねじれ方向と同一方向の円偏光成分のみを反射する円偏光２色性を有し、原理上の最大反射率が５０％しかないことから、反射スペクトルが重なり合う波長帯では、円偏光の回転方向が互いに異なる方が、回転方向が同一である場合より、上に積層されている反射層による影響を受けず高反射率になるためである。
【００３５】
液晶層２１〜２４に用いられるコレステリック液晶としては、例えば、コレステリル・クロライドやコレステリル・ノナノエートなどのコレステロール誘導体などの液晶性不斉炭素化合物や、ベンジリデンアニリン、アゾベンゼン、アゾキシベンゼン、シアノビフェニル、シアノターフェニル、フェニルシクロヘキサン、フェニルベンゾエート、シクロヘキシルシクロヘキサン、シクロヘキシルカルボン酸エステル、フェニルピリミジン、フェニルジオキサン、シクロヘキシルシクロヘキサンエステル、シクロヘキシルエタン、シクロヘキセン、トランなどの化学構造を含む公知のネマチック液晶性化合物に、２−メチル−ｎ−ブチルシアノビフェニルなどのカイラル剤と呼ばれる不斉炭素化合物を添加した組成物を、用いることができる。これらの化合物は、低分子化合物でも高分子化合物でもよい。
【００３６】
液晶層２１〜２４は、上記以外の成分を含んでもよく、例えば、コレステリック液晶内に高分子や無機化合物をゲル状、マトリクス状、微粒子状に分散させたものや、逆に高分子マトリクス中にコレステリック液晶を液滴状に分散させたものや、液晶をマイクロカプセル状にしたものでもよいし、高分子の主鎖や側鎖に液晶性を誘発するメソゲンと呼ばれる官能基を有する、いわゆる高分子液晶であってもよい。
さらに、コレステリック液晶の配向状態を制御するために、それぞれの液晶層２１〜２４と接するように配向層を設けてもよい。
【００３７】
液晶層２１〜２４の反射波長域（表示色波長域）は、前記コレステリック液晶の螺旋ピッチにより調整する。コレステリック液晶の螺旋ピッチは、ネマチック液晶に対するカイラル剤の添加量で調整することができ、例えば、表示色を青、緑、赤とする場合には、それぞれ選択反射の中心波長が、４００ｎｍ〜５００ｎｍ、５００ｎｍ〜６００ｎｍ、６００ｎｍ〜７００ｎｍの範囲になるようにする。また、コレステリック液晶の螺旋ピッチの温度依存性を補償するために、ねじれ方向が異なる、または逆の温度依存性を示す複数のカイラル剤を添加する公知の手法を用いてもよい。
【００３８】
カイラル剤としては、コレステリルノナノエートなどのコレステロール誘導体や、２−メチルブチル基などの光学活性基を有する化合物等が利用できる。コレステリック液晶の螺旋ピッチはカイラル剤の種類や添加量、液晶の材質によって変化させることができる。
【００３９】
樹脂基板１１〜１８としては、少なくとも積層後に積層方向の両端面となる樹脂基板１１、１８以外のすべての樹脂基板（内部樹脂基板）を、ＰＥＳ、ＰＣ、ＰＶＣ、ＰＶＣＤ及びＣＯＰから選択される１種以上により構成されるものとする。この場合、内部樹脂基板すべてを同一の材質としてもよいし、異なるものとしてもよい。
また、前記両端面となる樹脂基板１１、１８を前記特定樹脂基板としてもよい。
【００４０】
ＰＥＳは、ジクロロジフェニルサルホンとビスフェノールＳとを原料として縮重合反応で合成される樹脂である。ガラス転移温度が２２０℃以上であり耐熱性に優れ、また耐溶剤性に優れることから、前記光学的特性に加え耐久性の点で本実施形態における樹脂基板として好適である。
ＰＣは、一般的なエンジニアリングプラスチックであり、耐熱性はＰＥＳに比べて劣るが、透明性や寸法安定性等に優れるため有効である。特に樹脂基板を厚くした場合でも反射率低下が少ないため好適である。
【００４１】
ＣＯＰは、シクロペンテン、２−ノルボルネン、テトラシクロドデセンなどの環状オレフィンを重合した樹脂であるが、単独重合は立体的に困難なのでαオレフィンとの付加重合か開環重合を行って得られる。具体的には、ジシクロペンタジエン（ＤＣＰ）を原料に シクロペンタンを合成しオレフィン類と反応させモノマーのノルボルネンを合成し開環重合したＺＥＯＮＥＸ（日本ゼオン社製）や、ＤＣＰとメタクリル酸エステルとを原料として付加重合したアートン（ＪＳＲ社製）などが挙げられる。
【００４２】
ＰＶＣは、塩化ビニル基を重合させた非晶性の熱可塑性樹脂であり、柔軟性に富み加工しやすく、また経年劣化も少なく好適である。
ＰＶＤＣは、ビニリデン基を重合させた非晶性の熱可塑性樹脂であり、成形性や耐溶剤性に優れる。耐熱性は十分ではないが、酸素と水分に対してバリア性があることから、前記光学的特性に加えて耐環境性の点で好適である。
【００４３】
上記特定樹脂基板に用いられる樹脂の屈折率は１．４以上１．７以下であることが望ましく、１．４５以上１．６５以下であることがより望ましい。また、樹脂の１００μｍ当たりのリタデーションは１ｎｍ以上５０ｎｍ以下であることが望ましく、３ｎｍ以上３０ｎｍ以下がより好適である。また、樹脂のヘイズ値は２％以下であることが望ましく、１．５％以下であることがより望ましい。さらに、ガラス転移温度は９０℃以上であることが望ましく、１４０℃以上がより望ましい。
これらの特定樹脂基板の中では、耐熱性に優れたＰＥＳを用いることがより好ましく、内部樹脂基板をすべてＰＥＳ樹脂基板とすることが、長期にわたる表示媒体の使用に対して反射率の低下を抑えることができるため最も好適である。なおこの場合に、最表面、最裏面の樹脂基板もＰＥＳにより構成してもよいが、ＰＥＳはＰＥＴと比較して黄色味があるため青の反射率を低下させてしまう。また、ＰＥＳのヘイズ値は１．４でありＰＥＴのヘイズ値０．６より大きいため緑や赤の反射率も低下させてしまう。以上の点でＰＥＴ樹脂基板とすることが望ましい。
【００４４】
本実施形態における樹脂基板の厚さは５μｍ以上１５０μｍ以下とすることが望ましく、１０μｍ以上１００μｍ以下とすることがより望ましい。また、可視光領域での透過率は８５％以上であることが望ましく、９０％以上であることがより好適である。
【００４５】
前記樹脂基板上に形成される電極には、酸化インジウム錫、酸化錫、アルミニウム添加酸化亜鉛などの透光性を有する導電材料を用いる。これらの材料を、スパッタリング法、蒸着法、ゾルゲル法などによって基板上に薄膜状に成膜し、フォトエッチング法などによって所望の形状に加工して、電極を形成する。
【００４６】
遮光層３５としては、可視波長域全域（４００〜７００ｎｍ）を吸収する黒色の色材、例えば、カーボンブラックやアニリンブラックなどの黒色顔料や黒色染料を含む塗料や、酸化クロムなどの無機材料を用いる。遮光層３５は、赤色光を反射する液晶層２４より下層にあればよく、液晶層２４の下側の電極や基板と兼ねてもよい。
【００４７】
後述するように、本実施形態の反射型液晶表示媒体の製造にあたっては、各色光反射パネル同士を積層するに際し、接着層を設けることが望ましい。
接着層には、アクリル樹脂やエポキシ樹脂などの紫外線硬化型または熱硬化型の接着剤や、ポリエステルやポリエチレン−ポリビニルアルコール共重合体などのホットメルト接着剤や、ポリ酢酸ビニルなどの粘着剤など、公知の光学用の接着剤または粘着剤を用いることができる。ただし、接着層は透光性を有する必要がある。なお接着層には、パネル同士を接着するだけでなく、基板の表面反射を低減してコントラストを高める作用があるため、樹脂基板材料と屈折率が近い方が好ましい。
【００４８】
また、前記黄色フィルター３１および赤色フィルター３２は、顔料や染料を含む着色塗料を基板上に塗布し、または基板上にアクリル樹脂やゼラチン膜を設けて染料で染色するなど、公知の方法によって形成することができる。
【００４９】
黄色フィルター３１は、青色光を反射する液晶層２１と黄色光を反射する液晶層２２との間にあればよく、黄色光反射パネル５０の図面における上面または青色光反射パネル４０の下面に形成し、または青色光反射パネル４０と黄色光反射パネル５０との間の接着層を兼ね、あるいは青色光を反射する液晶層２１の直下や黄色光を反射する液晶層２２の直上の電極や基板１３を兼ねてもよい。赤色フィルター３２についても、同様である。
これらのフィルターを設けることによって、表示彩度が向上するとともに、視角による表示色相の変化を抑制することができる。
【００５０】
黄色フィルター３１は、青色光を吸収し緑色光及び赤色光を透過させるものであり、４６０ｎｍ付近にカットオフ波長を有し、それより短波長の青色の色光を吸収し、長波長の緑色および赤色の色光を透過するフィルターである。一方、赤色フィルター３２は、５７０ｎｍ付近にカットオフ波長を有し、それより短波長の青色および緑色の色光を吸収し、長波長の赤色の色光を透過するフィルターである。
【００５１】
したがって、図１に示す反射型液晶表示媒体では、例えば外光の入射角が大きいことにより液晶層２３の反射波長帯域が緑の波長帯域から青の波長帯域側にシフトしても、黄色フィルター３１により青色光が吸収されるので、液晶層２３によって青色光が反射されることがない。また、外光の入射角が大きいことにより液晶層２４の反射波長帯域が赤の波長帯域から緑の波長帯域側にシフトしても、赤色フィルター３２により緑色光および青色光が吸収されるので、液晶層２４によって緑色光、さらには青色光が反射されることがない。
【００５２】
すなわち、本実施形態の反射型液晶表示媒体では、前述の反射率低下が少ないことに加えて、外光の入射角が大きいときでも、結果的に、液晶層２３での反射波長帯域が本来の緑の波長帯域内で短波長側にシフトして狭くなるだけで、本来の緑の波長帯域より短波長側にシフトしてしまうことがない。また、液晶層２４では、外光の入射角が大きいときでも、結果的に、反射波長帯域が本来の赤の波長帯域内で短波長側にシフトして狭くなるだけで、本来の赤の波長帯域より短波長側にシフトしてしまうことがない。したがって、見る角度によって表示色が変化しないとともに、色純度も低下しない。
【００５３】
反射型液晶表示媒体の反射特性は、すべての液晶層の反射率を最大とした状態で分光反射率を測定することにより評価することができる。本実施形態の反射型液晶表示媒体の反射特性としては、上記評価において４２０ｎｍ以上６５０ｎｍ以下の波長領域において反射率が２０％以上６０％以下であることが望ましく、２５％以上５５％以下であることがより好適である。
なお、上記「液晶層の反射率を最大とする」とは、例えばコレステリック液晶の場合には液晶をプレーナ状態として反射状態とすることを意味する。また、上記分光反射率は、紫外可視分光光度計Ｕ−４０００（日立社製）によって測定した。
【００５４】
次に、本実施形態の反射型液晶表示媒体の作製方法の一例について説明する。
まず、電極を形成した一方の樹脂基板の端部に接着剤を塗布し、これに同様に電極を形成した他方の基板を、スペーサを介して両電極が対向するように一定間隔で接着する。これを各色分の４つ作製する。次いで、これらのそれぞれにおける一対の基板間に、青色光、黄色光、緑色光、赤色光を各々反射可能なコレステリック液晶を注入し、基板端部を封止して、青色光反射パネル４０、黄色光反射パネル５０、緑色光反射パネル６０、赤色光反射パネル７０を作製する。各々のパネルにおける液晶層２１，２２，２３，２４の厚みは、２〜２０μｍの範囲程度にする。
【００５５】
次に、黄色光反射パネル５０の上面に黄色フィルター３１を、赤色光反射パネル７０の上面に赤色フィルター３２、下面に遮光層３５を、それぞれ形成する。最後に、青色光反射パネル４０、黄色フィルター３１が形成された黄色光反射パネル５０、緑色光反射パネル６０、赤色フィルター３２および遮光層３５が形成された赤色光反射パネル７０を、各々接着層を介して接着する。
【００５６】
表示媒体の表示特性や表示の均一性などを良好にするために、前記各々の樹脂基板表面に形成された電極と液晶層２１，２２，２３，２４との界面に配向膜を設けてもよい。配向膜としては、ポリイミドやポリビニルアルコールなどの樹脂、アルキルアンモニウム化合物やアルキルシラン化合物などの低分子表面改質剤、ＳｉＯなどの無機薄膜などを用いることができる。配向膜としては、特に垂直配向性のものが好ましい。
【００５７】
なお、樹脂基板、電極、配向膜など、隣接する液晶層間に設けられる部材は偏光状態を乱さないようにする必要があり、そのため、これらの部材の光散乱が少ない方が望ましい。
【００５８】
（第２の実施形態）
図２は、第２の実施形態に係る反射型液晶表示媒体の模式断面図である。本実施形態の反射型液晶表示媒体は、図１に示した表示媒体の構成に、λ／２波長板（位相補償層）を挿入したものであり、その他の構成等は第１の実施形態で説明したものと同様である。
図２（Ａ）に示す反射型液晶表示媒体では、図の矢印で示す観察側から順に、青色光反射パネル４０、緑色光反射パネル６０および赤色光反射パネル７０を積層し、青色光反射パネル４０と緑色光反射パネル６０との間に黄色光反射パネル５０を設け、さらに、黄色光反射パネル５０と緑色光反射パネル６０との間に位相補償層３６を設けた構成となっている。
また、赤色光反射パネル７０の裏面には黒色の遮光層３５を、観察側には赤色フィルター３２を形成するとともに、黄色光反射パネル５０の観察側には黄色フィルター３１を形成している。
【００５９】
上記反射型液晶表示媒体においても、前記選択反射の波長域が隣り合う色光ごとに逆向きの旋光を利用することとなるようにする。具体的にこの構成では、青色光反射パネル４０の液晶層２１（ＬＢ）、緑色光反射パネル６０の液晶層２３（ＬＧ）、黄色光反射パネル５０の液晶層２２（ＬＹ）、及び赤色光反射パネル７０の液晶層２４（ＬＲ）のコレステリック液晶の螺旋ねじれ方向をすべて同じに、例えば右ねじれとする。
【００６０】
位相補償層３６は、円偏光を逆向きに変えるもので、常光と異常光との位相差を１／２波長とする、１／２波長板と呼ばれる複屈折性部材を用いる。このような複屈折性部材としては、雲母や水晶などの複屈折性の結晶や、ポリエステル、ポリビニルアルコール、ポリカーボネート、ポリエーテルスルフォンなどの高分子を延伸などによって分子配向した高分子フィルムなどを用いることができる。
また、このように位相補償層３６を反射光パネルと別個の層として設ける代わりに、緑色光反射パネル６０の観察者側の樹脂基板１５、電極または電極と液晶層２３との間の配向膜など、反射光パネルを構成する部材を、複屈折性部材として、位相補償層３６と兼ねるようにしてもよい。
【００６１】
前記位相補償層３６を通過した光は、その旋光が逆転する。このため、すべての液晶層のコレステリック液晶の螺旋ねじれ方向が同一でも、第１の実施形態のように、青色、緑色、黄色、赤色の順で液晶層のコレステリック液晶の螺旋ねじれ方向を交互に逆にした場合と同様に、青色と緑色、緑色と黄色、および黄色と赤色の、反射スペクトルが重なる波長帯域で反射率が高くなって、シアン、黄色および白色の表示時、特に黄色および白色の表示時の彩度または明度が向上し、色鮮やかな明るい多色表示が得られる。
【００６２】
これに加えて、本実施形態においても、黄色光を反射する液晶層２２の反射ピーク波長を前記第１の実施形態と同様に、緑色光を反射する液晶層２３の反射ピーク波長、赤色光を反射する液晶層２４の反射ピーク波長を考慮して設定されるので、白色表示時に白色バランスに優れ良好な白反射率を有する白色表示とすることができる。そしてこの場合にも、第１の実施形態同様、少なくとも内部樹脂基板を特定樹脂基板としているため、反射率の低下を防止することができる。
【００６３】
（第３の実施形態）
図４は、第３の実施形態に係る反射型液晶表示媒体の模式断面図である。本実施形態の反射型液晶表示媒体は、青色、緑色、赤色の３つの光を各々選択反射する液晶層を有する光反射パネルを積層したフルカラー表示用の反射型液晶表示媒体であり、図４（Ｂ）の構成は、図４（Ａ）の構成に１／２波長板を挿入したものである。
【００６４】
図４（Ａ）に示す反射型液晶表示媒体では、図の矢印で示す観察側から順に、青色光反射パネル４０、緑色光反射パネル６０および赤色光反射パネル７０を積層した構成となっている。また、赤色光反射パネル７０の裏面（図面下側）には黒色の遮光層３５を、観察側には赤色フィルター３２を形成するとともに、緑色光反射パネル６０の観察側には黄色フィルター３１を形成している。
すなわち、この構成は図１に示した表示媒体の構成から、黄色光反射パネルを抜き取ったものであり、その他の構成等は第１の実施形態で説明したものと同様である。
【００６５】
青色光反射パネル４０は、それぞれ透明電極を形成した２枚の樹脂基板１１，１２間に、青色光を選択反射する右ねじれのコレステリック液晶からなる液晶層２１（ＬＢ）を形成したものであり、緑色光反射パネル６０は、それぞれ透明電極を形成した２枚の樹脂基板１５，１６間に、緑色光を選択反射する左ねじれのコレステリック液晶からなる液晶層２３（ＬＧ）を形成したものであり、赤色光反射パネル７０は、それぞれ透明電極を形成した２枚の樹脂基板１７，１８間に、赤色光を選択反射する右ねじれのコレステリック液晶からなる液晶層２４（ＬＲ）を形成したものである。
【００６６】
上記構成の反射型液晶表示媒体では、黄色反射パネルがないだけで基本的に表示方式は図１に示した構成の反射型液晶表示媒体と同じである。この場合、すべての液晶層を反射状態とした白色表示時にやや青みがかった白色となることがあるが、十分なフルカラー表示を行うことができる。そしてこの場合にも、第１の実施形態同様、少なくとも内部樹脂基板を特定樹脂基板としているため、反射率の低下を防止することができる。
【００６７】
図４（Ｂ）に示した反射型液晶表示媒体は、図４（Ａ）に示した表示媒体の構成に、λ／２波長板（位相補償層）を挿入したものであり、その他の構成等は図４（Ａ）に示した反射型液晶表示媒体と同様である。
図４（Ｂ）に示す反射型液晶表示媒体では、図の矢印で示す観察側から順に、青色光反射パネル４０、緑色光反射パネル６０および赤色光反射パネル７０を積層し、さらに、緑色光反射パネル６０と赤色光反射パネル７０との間の赤色フィルター３２の下側に位相補償層３６を設けた構成となっている。
【００６８】
上記反射型液晶表示媒体においても、前記選択反射の波長域が隣り合う色光ごとに逆向きの旋光を利用することとなるようにするが、前記同様この構成では、位相補償層３６が挿入されているので、青色光反射パネル４０の液晶層２１（ＬＢ）、緑色光反射パネル６０の液晶層２３（ＬＧ）及び赤色光反射パネル７０の液晶層２４（ＬＲ）のコレステリック液晶の螺旋ねじれ方向をすべて同じに、例えば右ねじれとすることができる。
【００６９】
また、この構成の表示方式は、図４（Ａ）に示した表示媒体と全く同じであり、十分なフルカラー表示を行うことができる。そしてこの場合にも、第１の実施形態同様、少なくとも内部樹脂基板を特定樹脂基板としているため、反射率の低下を防止することができる。
【００７０】
（第４の実施形態）
図５は、第４の実施形態に係る反射型液晶表示媒体の模式断面図である。本実施形態の反射型液晶表示媒体は、黄色の光を選択反射する液晶層を有する光反射パネルを２つ積層した２色表示用の反射型液晶表示媒体であり、図５（Ｂ）の構成は、図５（Ａ）の構成に１／２波長板を挿入したものである。
【００７１】
図５（Ａ）に示す反射型液晶表示媒体では、図の矢印で示す観察側から順に、第一の黄色光反射パネル５２及び第二の黄色光反射パネル５４を積層した構成となっている。また、第二の黄色光反射パネル５４の裏面（図面下側）には青色の遮光層３９を形成している。
第一の黄色光反射パネル５２は、それぞれ透明電極を形成した２枚の樹脂基板１，２間に、黄色光を選択反射する右ねじれのコレステリック液晶からなる液晶層２５を形成したものであり、第二の黄色光反射パネル５４は、それぞれ透明電極を形成した２枚の樹脂基板３，４間に、黄色光を選択反射する左ねじれのコレステリック液晶からなる液晶層２６を形成したものである。
【００７２】
そして、上記構成の反射型液晶表示媒体においても、少なくとも内部樹脂基板（樹脂基板２、３）は前記特定樹脂基板とする必要がある。その他の構成等については、第１の実施形態で説明した内容に準ずる。
なお、上記第一の黄色光反射パネル５２及び第二の黄色光反射パネル５４の構成は同じであっても異なっていてもよいが、液晶層２５、２６の構成、反射波長域は同一であることが望ましい。
【００７３】
上記反射型液晶表示媒体では、白色表示時には、黄色光を反射する２つの液晶層２５，２６の両方を反射状態にする。また、該２つの液晶層を無色状態にすれば、遮光層３９によって、青色表示が得られる。したがって、この反射型液晶表示媒体によれば、例えば白地に青色文字等の表示を行うことができる。
そしてこの場合にも、第１の実施形態同様、少なくとも内部樹脂基板を特定樹脂基板としているため、反射率の低下を防止することができる。
【００７４】
図５（Ｂ）に示した反射型液晶表示媒体は、図５（Ａ）に示した表示媒体の構成に、λ／２波長板（位相補償層）を挿入したものであり、その他の構成等は図５（Ａ）に示した反射型液晶表示媒体と同様である。
図５（Ｂ）に示す反射型液晶表示媒体では、図の矢印で示す観察側から順に、第一の黄色光反射パネル５２及び第二の黄色光反射パネル５４を積層し、さらに、第一黄色光反射パネル５２と第二黄色光反射パネル５４との間に位相補償層３６を設けた構成となっている。
【００７５】
上記反射型液晶表示媒体においても、前記選択反射の波長域が隣り合う色光ごとに逆向きの旋光を利用することとなるようにするが、前記同様この構成では、位相補償層３６が挿入されているので、第一黄色光反射パネル５２の液晶層２５、及び第二黄色光反射パネル５４の液晶層２６のコレステリック液晶の螺旋ねじれ方向をすべて同じに、例えば右ねじれとすることができる。
【００７６】
また、この構成の表示方式は、図５（Ａ）に示した表示媒体と全く同じであり、明瞭な２色表示を行うことができる。そしてこの場合にも、第１の実施形態同様、少なくとも内部樹脂基板を特定樹脂基板としているため、反射率の低下を防止することができる。
【００７７】
（第５の実施形態）
図６は、第５の実施形態に係る反射型液晶表示媒体の模式断面図である。本実施形態の反射型液晶表示媒体は、青色、黄色の２つの光を選択反射する液晶層を有する光反射パネルを積層した４色表示用の反射型液晶表示媒体であり、図６（Ｂ）の構成は、図６（Ａ）の構成に１／２波長板を挿入したものである。
【００７８】
図６（Ａ）に示す反射型液晶表示媒体では、図の矢印で示す観察側から順に、青色光反射パネル４２及び黄色光反射パネル５６を積層した構成となっている。また、黄色光反射パネル５６の裏面（図面下側）には黒色の遮光層３５を形成している。
青色光反射パネル４２は、それぞれ透明電極を形成した２枚の樹脂基板５，６間に、青色光を選択反射する右ねじれのコレステリック液晶からなる液晶層２７を形成したものであり、黄色光反射パネル５６は、それぞれ透明電極を形成した２枚の樹脂基板７，８間に、黄色光を選択反射する左ねじれのコレステリック液晶からなる液晶層２８を形成したものである。
【００７９】
そして、上記構成の反射型液晶表示媒体においても、少なくとも内部樹脂基板（樹脂基板６、７）は前記特定樹脂基板とする必要がある。その他の構成等については、第１の実施形態で説明した内容に準ずる。
なお、上記青色光反射パネル４２及び黄色光反射パネル５６により優れた色調の白色表示を得るためには、液晶層２７、２８の反射波長域をそれぞれ選択反射の中心波長が、４００ｎｍ〜５００ｎｍ、５５０ｎｍ〜６５０ｎｍの範囲となる関係とすることが望ましい。
【００８０】
上記反射型液晶表示媒体では、白色表示時には、青色光を反射する液晶層２７及び黄色光を反射する液晶層２８の両方を反射状態にする。また、該２つの液晶層を無色状態にすれば、遮光層３５によって黒色表示が得られる。さらに青色光を反射する液晶層２７を反射状態に黄色光を反射する液晶層２８を無色状態にすれば青表示ができ、青色光を反射する液晶層２７を無色状態に黄色光を反射する液晶層２８を反射状態にすれば黄表示ができる。したがって、この反射型液晶表示媒体によれば、例えば白地に黒色、青色、黄色文字等の４色表示を行うことができる。
そしてこの場合にも、第１の実施形態同様、少なくとも内部樹脂基板を特定樹脂基板としているため、反射率の低下を防止することができる。
【００８１】
図６（Ｂ）に示した反射型液晶表示媒体は、図６（Ａ）に示した表示媒体の構成に、λ／２波長板（位相補償層）を挿入したものであり、その他の構成等は図６（Ａ）に示した反射型液晶表示媒体と同様である。
図６（Ｂ）に示す反射型液晶表示媒体では、図の矢印で示す観察側から順に、青色光反射パネル４２及び黄色光反射パネル５６を積層し、さらに、青色光反射パネル４２と黄色光反射パネル５６との間に位相補償層３６を設けた構成となっている。
【００８２】
上記反射型液晶表示媒体においても、前記選択反射の波長域が隣り合う色光ごとに逆向きの旋光を利用することとなるようにするが、前記同様この構成では、位相補償層３６が挿入されているので、青色光反射パネル４２の液晶層２７、及び黄色光反射パネル５６の液晶層２８のコレステリック液晶の螺旋ねじれ方向をすべて同じに、例えば右ねじれとすることができる。
【００８３】
また、この構成の表示方式は、図６（Ａ）に示した表示媒体と全く同じであり、明瞭な２色表示を行うことができる。そしてこの場合にも、第１の実施形態同様、少なくとも内部樹脂基板を特定樹脂基板としているため、反射率の低下を防止することができる。
【００８４】
以上、本発明の反射型液晶表示媒体をいくつかの実施形態により説明した。上述した例は、電気的にコレステリック液晶表示媒体を駆動し、その表示を書き換える場合であるが、本発明の反射型液晶表示媒体は、電気以外の磁気、光、熱、応力などの外部刺激によって液晶表示媒体を駆動し、その表示を書き換える場合にも、同様に適用することができ、同様の効果が得られる。
【００８５】
＜＜試験例＞＞
以下に、本発明の試験例を示す。本発明はこの試験例により限定されるものではない。なお、評価用の反射型液晶表示媒体としては、図１（Ａ）に示す構成のものを用いた。
＜試験例１＞
本試験例では、基板を各同一種の樹脂基板として表示媒体を作製する代わりに、各種の樹脂をガラスを用いたセル間に挟み、各々の分光反射特性を調べた。
【００８６】
（青色光、緑色光、黄色光、赤色光反射パネルの作製）
−各色光用液晶の調製−
青色光用コレステリック液晶および黄色光用コレステリック液晶として、メルク社製カイラル剤のＲ−８１１とＲ−１０１１とを４：１の質量比で混合した混合カイラル剤を、メルク社製ネマチック液晶Ｅ４４に、青色光用コレステリック液晶については全体中の２３．０質量％（４４０ｎｍ）、黄色光用コレステリック液晶については１８．８質量％（５５０ｎｍ）、それぞれ添加して、それぞれ右ねじれのコレステリック液晶を調製した。
【００８７】
また、緑色光用コレステリック液晶および赤色光用コレステリック液晶として、メルク社製カイラル剤のＳ−８１１とＳ−１０１１とを４：１の質量比で混合した混合カイラル剤を、メルク社製ネマチック液晶Ｅ４４に、緑色光用コレステリック液晶については２０．２質量％（５２０ｎｍ）、赤色光用コレステリック液晶については１６．８質量％（６１０ｎｍ）、それぞれ添加して、それぞれ左ねじれのコレステリック液晶を調製した。
【００８８】
−基板−
表面に、１０ｍｍ×１０ｍｍのＩＴＯ電極をパターニングした一対のガラス基板（コーニング社製７０５９、２５ｍｍ×２２ｍｍ×０．２ｍｍ）を用意した。この電極側の表面に、垂直配向用ポリイミド（ＳＥ７５１１Ｌ、日産化学社製）をエチルセルソルブで１０倍に希釈した溶液をスピンコートにより塗布して配向膜を形成した。
【００８９】
一方、樹脂基板として、厚さ１００μｍのＰＥＴ樹脂基板（住友ベークライト社製）、厚さ１００μｍのＰＥＳ樹脂基板（住友ベークライト社製）、厚さ１００μｍのＰＣ樹脂基板（帝人社製）、及び厚さ１００μｍのＣＯＰ樹脂基板（日本ゼオン社製、ゼオノア）を各々用意し、これらを各々前記ガラス基板と同一サイズにカットした。
【００９０】
−セルの作製及び液晶の注入−
前記作製したガラス基板の配向膜上にスペーサ粒子を散布し、さらにＵＶ硬化樹脂で各基板端部にストライプ状にシールパターンを描画した。次いで、これらの一対の基板を対向させて貼り合せてＵＶ硬化し、それぞれセルギャップが５μｍの４個のセルを作製した。
次に、上記セルの開口部に、各々前記青色光用（右ねじれ）、緑色光用（左ねじれ）、黄色光用（右ねじれ）、赤色光用（左ねじれ）のコレステリック液晶を滴下し、毛細管現象を利用して液晶を注入し、その後それぞれのセルの開口部をＵＶ接着剤で封止し、基板をガラス基板とする青色光反射パネル、緑色光反射パネル、黄色光反射パネル、赤色光反射パネルを得た。
【００９１】
（反射型液晶表示媒体の作製、評価）
アクリル樹脂溶液に黄色染料（Ｋａｙａｓｅｔ Ｙｅｌｌｏｗ Ｋ−ＣＬ、日本化薬社製）を１質量％溶解した溶液を、黄色光反射パネルの上面に塗布し、乾燥させて、黄色フィルターを形成するとともに、アクリル樹脂溶液に赤色染料（ＰＤ４００Ｒ・ＦＸ１、日立化成社製）を０．５質量％溶解した溶液を、赤色光反射パネルの上面に塗布し、乾燥させて、赤色フィルターを形成した。さらに、黒色樹脂溶液（ＢＫＲ１０５、日本化薬社製）を、赤色光反射パネルの下面に塗布し、乾燥させて、遮光層を形成した。
【００９２】
このように作製した青色光反射パネル、黄色光反射パネル、緑色光反射パネル及び赤色光反射パネルを、この順に積層し紫外線硬化接着剤によって接着して、図１（Ａ）に示すような各反射型液晶表示媒体を得た。
上記反射型液晶表示媒体につき、各液晶層の反射率を最大にした状態で、分光光度計ＣＭ２００２（ミノルタ社製）を用いて、白色表示時のＬ＊ａ＊ｂ＊色度座標を測定した。その結果、原点からの距離で定義される彩度Ｃ＊＝（（ａ＊）２＋（ｂ＊）２）１／２は、２０．５（ａ＊＝−１４．０、ｂ＊＝１５．０）、明度は６９．５であり、見た目でも若干黄色味を帯びた乳白色であった。
【００９３】
次に、各反射型液晶表示媒体について、前記各液晶層の反射率を最大にした状態（白色表示状態）で、紫外可視分光光度計Ｕ−４０００（日立社製）により分光反射率を測定した。全反射パネル間にＰＥＴ、ＰＣ、ＰＥＳ樹脂を２枚ずつ、計６枚挟んだものの結果を図７に、全反射パネル間にＣＯＰ樹脂を２枚ずつ、計６枚挟んだものの結果を図８に、各々参照とした樹脂を挟まないものの結果と併せて示す（図において、各々挟んだ樹脂を「基板：ＰＥＴ」等として示す）。
【００９４】
図７〜図８に示すように、基板をＰＣ、ＰＥＳ、ＣＯＰ、ＰＶＤＣからなる樹脂を挟んだ場合には、樹脂を挟まない場合と比較して、可視光領域（４５０ｎｍ以上６５０ｎｍ以下程度）で同等の反射率であったが、ＰＥＴ樹脂を挟んだ場合には前記領域での反射率が大きく低下することがわかる。
【００９５】
＜試験例２＞
本試験例では、試験例１で最も反射率低下が大きかったＰＥＴ樹脂基板について、表示媒体中での配置位置による影響について検討した。
具体的には、試験例１と同様にして、１枚のＰＥＴ樹脂を配置する位置を最表面と黄色反射パネル及び緑色反射パネルとに変えた測定サンプルを作製し（各々、図中で「最表面にＰＥＴ１枚配置」「ＹＧ間にＰＥＴ１枚配置」と表示）反射率の変動を調べた。
測定結果を参照とした樹脂を挟まないものと併せて図９示す。
【００９６】
図９に示すように、ＰＥＴ樹脂を液晶層間に配置した場合には、図７に示したＰＥＴ樹脂を挟んだ場合と同様に可視光領域の反射率が大きく低下するが、ＰＥＴ樹脂を最表面に配置した場合にはほとんど反射率低下がないことがわかる。したがって、表示媒体の端面の樹脂基板としてであれば、ＰＥＴ樹脂基板も使用可能であるといえる。
【００９７】
＜試験例３＞
本試験例では、＜試験例１＞と同様に、基板を各同一種の樹脂基板として表示媒体を作製する代わりに、各種の樹脂をガラスを用いたセル間に挟み、各々の分光反射特性を調べた。
−液晶の調製−
緑色右ねじれ光用コレステリック液晶として、メルク社製カイラル剤のＲ−８１１とＲ−１０１１とを４：１の質量比で混合した混合カイラル剤を、メルク社製ネマチック液晶Ｅ４４に２０．２質量％（５２０ｎｍ）添加して調製した。
緑色左ねじれ光用コレステリック液晶として、メルク社製カイラル剤のＳ−８１１とＳ−１０１１とを４：１の質量比で混合した混合カイラル剤を、メルク社製ネマチック液晶Ｅ４４に２０．２質量％（５２０ｎｍ）添加して調製した。
【００９８】
−セルの作製及び液晶の注入−
＜試験例１＞と同様に、ＩＴＯ電極をパターニングした一対のガラス基板表面にスピンコートにより配向膜を形成し、スペーサ粒子を散布した後、ＵＶ硬化樹脂を用いて張合わせて試験用のセルを得た。
上記セルの開口部に、各々前記右ねじれと左ねじれ緑色光用のコレステリック液晶を滴下し、毛細管現象を利用して液晶を注入し、その後それぞれのセルの開口部をＵＶ接着剤で封止し、緑色右ねじれ光反射パネル、緑色左ねじれ光反射パネルを得た。
【００９９】
−反射率測定による樹脂の評価−
樹脂基板として、厚さ１２μｍのＰＶＤＣ樹脂基板（旭化成社製、サランラップ）、厚さ１２μｍのＰＶＣ樹脂基板（リケンテクノス社製、リケンラップ）及び厚さ５μｍのＰＥＴ樹脂基板（東レ社製、ルミラー）を各々用意し、これらを各々前記ガラス基板と同一サイズにカットした。
次に、左右ねじれの反射型液晶表示媒体の反射率を最大にした状態で、紫外可視分光光度計Ｕ−４０００（日立社製）により分光反射率を測定した。左右ねじれの反射パネル間にＰＶＤＣ、ＰＶＣ樹脂を挟んだものの結果を図１０に、各々参照とした樹脂を挟まないものの結果と併せて示す。
【０１００】
図１０に示すように、基板をＰＶＤＣ、ＰＶＣからなる樹脂を挟んだ場合には、樹脂を挟まない場合と比較して同等の反射率であったが、ＰＥＴ樹脂を挟んだ場合には前記領域での反射率が大きく低下することがわかる。ＰＥＴ樹脂基板の厚みは５μｍとしても、前記厚み１００μｍの場合と同様に反射率が低下した。
【図面の簡単な説明】
【０１０１】
【図１】本発明の反射型液晶表示媒体の一例を示す模式断面図である。
【図２】本発明の反射型液晶表示媒体の他の一例を示す模式断面図である。
【図３】反射型液晶表示媒体における各液晶層及び白色表示時の反射スペクトルを示す図である。
【図４】本発明の反射型液晶表示媒体の他の一例を示す模式断面図である。
【図５】本発明の反射型液晶表示媒体の他の一例を示す模式断面図である。
【図６】本発明の反射型液晶表示媒体の他の一例を示す模式断面図である。
【図７】試験例の分光反射スペクトルを示す図である。
【図８】他の試験例の分光反射スペクトルを示す図である。
【図９】他の試験例の分光反射スペクトルを示す図である。
【図１０】他の試験例の分光反射スペクトルを示す図である。
【符号の説明】
【０１０２】
１〜８、１１〜１８  樹脂基板
２１〜２８  液晶層
３１  黄色フィルター
３２  赤色フィルター
３５、３９  遮光層
３６  位相補償層
３８  燈色フィルター
４０、４２  青色光反射パネル
５０、５２、５４、５６  黄色光反射パネル
６０  緑色光反射パネル
７０  赤色光反射パネル
【図１】
0004978391.tif 000002
【図２】
0004978391.tif 000003
【図３】
0004978391.tif 000004
【図４】
0004978391.tif 000005
【図５】
0004978391.tif 000006
【図６】
0004978391.tif 000007
【図７】
0004978391.tif 000008
【図８】
0004978391.tif 000009
【図９】
0004978391.tif 000010
【図１０】
0004978391.tif 000011